(57)【特許請求の範囲】
【請求項１】
導電性支持体上に、感光層が形成されていると共に、表面に保護層が形成されており、
前記保護層は、電荷輸送性基を有さず、ラジカル重合性基を３個以上有するラジカル重合性化合物と、一般式
【化１】
0005887768.tif 000023
（式中、ｐ、ｑ及びｒは、それぞれ独立に、０以上２以下の整数であり、ｓ及びｔは、それぞれ独立に、０以上３以下の整数であり、Ｒ１は、水素原子又はメチル基であり、Ｒ２及びＲ３は、それぞれ独立に、炭素数が１以上６以下のアルキル基であり、ｓが２又は３である場合は、複数のＲ２が異なっていてもよく、ｔが２又は３である場合は、複数のＲ３が異なっていてもよく、Ｒ４は、単結合、メチレン基、エチレン基、エチレンオキシ基、２−メチルエチレンオキシ基又はフェニレンエチレン基である。）
で表される化合物とを含む組成物の硬化物と、一般式
【化２】
0005887768.tif 000024
（式中、Ｒ５、Ｒ７及びＲ８は、それぞれ独立に、水素原子、アミノ基、アルコキシ基、チオアルコキシ基、アリールオキシ基、メチレンジオキシ基、置換基を有していてもよいアルキル基、ハロ基又は置換基を有していてもよいアリール基であり、Ｒ６は、水素原子、アルコキシ基、置換基を有していてもよいアルキル基又はハロ基であり、ｋ、ｌ、ｍ及びｎは、それぞれ独立に、１以上４以下の整数であり、ｋが２以上４以下の整数である場合は、複数のＲ５が異なっていてもよく、ｌが２以上４以下の整数である場合は、複数のＲ６が異なっていてもよく、ｍが２以上４以下の整数である場合は、複数のＲ７が異なっていてもよく、ｎが２以上４以下の整数である場合は、複数のＲ８が異なっていてもよい。）
で表される化合物と、アルミナ粒子又はフッ素樹脂粒子とを含むことを特徴とする感光体。
【請求項２】
前記ラジカル重合性化合物の質量に対する前記一般式（１）で表される化合物及び前記一般式（２）で表される化合物の総質量の比が０．２以上４以下であることを特徴とする請求項１に記載の感光体。
【請求項３】
前記一般式（１）で表される化合物に対する前記一般式（２）で表される化合物の質量比が０．２以上４以下であることを特徴とする請求項１又は２に記載の感光体。
【請求項４】
導電性支持体上に、感光層が形成されていると共に、表面に保護層が形成されている感光体を製造する方法であって、
前記感光層が形成されている前記導電性支持体上に、電荷輸送性基を有さず、ラジカル重合性基を３個以上有するラジカル重合性化合物と、一般式
【化３】
0005887768.tif 000025
（式中、ｐ、ｑ及びｒは、それぞれ独立に、０以上２以下の整数であり、ｓ及びｔは、それぞれ独立に、０以上３以下の整数であり、Ｒ１は、水素原子又はメチル基であり、Ｒ２及びＲ３は、それぞれ独立に、炭素数が１以上６以下のアルキル基であり、ｓが２又は３である場合は、複数のＲ２が異なっていてもよく、ｔが２又は３である場合は、複数のＲ３が異なっていてもよく、Ｒ４は、単結合、メチレン基、エチレン基、エチレンオキシ基、２−メチルエチレンオキシ基又はフェニレンエチレン基である。）
で表される化合物と、一般式
【化４】
0005887768.tif 000026
（式中、Ｒ５、Ｒ７及びＲ８は、それぞれ独立に、水素原子、アミノ基、アルコキシ基、チオアルコキシ基、アリールオキシ基、メチレンジオキシ基、置換基を有していてもよいアルキル基、ハロ基又は置換基を有していてもよいアリール基であり、Ｒ６は、水素原子、アルコキシ基、置換基を有していてもよいアルキル基又はハロ基であり、ｋ、ｌ、ｍ及びｎは、それぞれ独立に、１以上４以下の整数であり、ｋが２以上４以下の整数である場合は、複数のＲ５が異なっていてもよく、ｌが２以上４以下の整数である場合は、複数のＲ６が異なっていてもよく、ｍが２以上４以下の整数である場合は、複数のＲ７が異なっていてもよく、ｎが２以上４以下の整数である場合は、複数のＲ８が異なっていてもよい。）
で表される化合物と、アルミナ粒子又はフッ素樹脂粒子とを含む塗布液を塗布する工程と、
該塗布液が塗布された導電性支持体に紫外線を照射して、前記ラジカル重合性化合物と、前記一般式（１）で表される化合物と、前記一般式（２）で表される化合物と、前記アルミナ粒子又はフッ素樹脂粒子とを含む組成物を硬化させることにより前記保護層を形成する工程を有することを特徴とする感光体の製造方法。
【請求項５】
請求項１乃至３のいずれか一項に記載の感光体と、
該感光体を帯電させる帯電手段と、
該帯電した感光体を露光して静電潜像を形成する露光手段と、
該感光体に形成された静電潜像をトナーで現像してトナー像を形成する現像手段と、
該感光体に形成されたトナー像を記録媒体に転写する転写手段を有することを特徴とする画像形成装置。
【請求項６】
請求項１乃至３のいずれか一項に記載の感光体を有し、
画像形成装置の本体に着脱可能であることを特徴とするプロセスカートリッジ。
【発明の詳細な説明】
【技術分野】
【０００１】
本発明は、感光体、感光体の製造方法、プロセスカートリッジ及び画像形成装置に関する。
【背景技術】
【０００２】
感光体には、暗所で表面電荷を保持する機能、光を受容して電荷を発生する機能、光を受容して電荷を輸送する機能が必要であり、一つの層でこれらの機能を併せ持つ単層型の感光体と、主として電荷の発生に寄与する層と、暗所での表面電荷の保持と光を受容した時の電荷の移動に寄与する層に機能分離した積層型の感光体が知られている。
【０００３】
感光体を用いて画像を形成する際には、暗所での感光体へのコロナ放電による帯電、帯電した感光体への露光による静電潜像の形成、感光体に形成された静電潜像のトナーによる現像、現像されたトナー像の紙等の記録媒体への定着が実施され、トナー像が転写された感光体に対しては、除電、残留トナーの除去等が実施される。
【０００４】
近年、可とう性、熱安定性、成膜性等の利点により、有機感光体が実用化されている。  また、電子写真装置は、フルカラー化や高速化が急速に進行しており、それに伴って、需要も一般オフィス領域から、ＳＯＨＯ領域あるいは軽印刷領域へと多様化している。特に、軽印刷分野では、印刷ボリュームが著しく増大し、画質安定性の要求度が高くなるため、有機感光体の耐久性が必要不可欠である。
【０００５】
そこで、感光体の表面に保護層が形成されている感光体が知られている。また、保護層を形成する方法として、光又は電子線を照射する方法が知られている。
【０００６】
特許文献１には、導電性支持体上に、電荷発生層、電荷輸送層及び架橋型電荷輸送層を順次積層した電子写真感光体が開示されている。このとき、架橋型電荷輸送層は、少なくとも電荷輸送性構造を有しない３官能以上のラジカル重合性モノマーと１官能の電荷輸送性構造を有するラジカル重合性化合物を硬化することにより形成されたものである。
【０００７】
しかしながら、耐ガス性を向上させると共に、長期間使用した場合の濃度ムラの発生を抑制することが望まれている。
【発明の概要】
【発明が解決しようとする課題】
【０００８】
本発明は、上記従来技術が有する問題に鑑み、耐久性及び耐ガス性に優れ、長期間使用しても濃度ムラの発生を抑制することが可能な感光体及び該感光体の製造方法並びに該感光体を有するプロセスカートリッジ及び画像形成装置を提供することを目的とする。
【課題を解決するための手段】
【０００９】
本発明の感光体は、導電性支持体上に、感光層が形成されていると共に、表面に保護層が形成されており、
前記保護層は、電荷輸送性基を有さず、ラジカル重合性基を３個以上有するラジカル重合性化合物と、一般式
【００１０】
【化１】
0005887768.tif 000002
（式中、ｐ、ｑ及びｒは、それぞれ独立に、０以上２以下の整数であり、ｓ及びｔは、それぞれ独立に、０以上３以下の整数であり、Ｒ１は、水素原子又はメチル基であり、Ｒ２及びＲ３は、それぞれ独立に、炭素数が１以上６以下のアルキル基であり、ｓが２又は３である場合は、複数のＲ２が異なっていてもよく、ｔが２又は３である場合は、複数のＲ３が異なっていてもよく、Ｒ４は、単結合、メチレン基、エチレン基、エチレンオキシ基、２−メチルエチレンオキシ基又はフェニレンエチレン基である。）
で表される化合物とを含む組成物の硬化物と、一般式
【００１１】
【化２】
0005887768.tif 000003
（式中、Ｒ５、Ｒ７及びＲ８は、それぞれ独立に、水素原子、アミノ基、アルコキシ基、チオアルコキシ基、アリールオキシ基、メチレンジオキシ基、置換基を有していてもよいアルキル基、ハロ基又は置換基を有していてもよいアリール基であり、Ｒ６は、水素原子、アルコキシ基、置換基を有していてもよいアルキル基又はハロ基であり、ｋ、ｌ、ｍ及びｎは、それぞれ独立に、１以上４以下の整数であり、ｋが２以上４以下の整数である場合は、複数のＲ５が異なっていてもよく、ｌが２以上４以下の整数である場合は、複数のＲ６が異なっていてもよく、ｍが２以上４以下の整数である場合は、複数のＲ７が異なっていてもよく、ｎが２以上４以下の整数である場合は、複数のＲ８が異なっていてもよい。）
で表される化合物と、アルミナ粒子又はフッ素樹脂粒子とを含む。
【００１２】
本発明の感光体の製造方法は、導電性支持体上に、感光層が形成されていると共に、表面に保護層が形成されている感光体を製造する方法であって、前記感光層が形成されている前記導電性支持体上に、電荷輸送性基を有さず、ラジカル重合性基を３個以上有するラジカル重合性化合物と、一般式
【００１３】
【化３】
0005887768.tif 000004
（式中、ｐ、ｑ及びｒは、それぞれ独立に、０以上２以下の整数であり、ｓ及びｔは、それぞれ独立に、０以上３以下の整数であり、Ｒ１は、水素原子又はメチル基であり、Ｒ２及びＲ３は、それぞれ独立に、炭素数が１以上６以下のアルキル基であり、ｓが２又は３である場合は、複数のＲ２が異なっていてもよく、ｔが２又は３である場合は、複数のＲ３が異なっていてもよく、Ｒ４は、単結合、メチレン基、エチレン基、エチレンオキシ基、２−メチルエチレンオキシ基又はフェニレンエチレン基である。）
で表される化合物と、一般式
【００１４】
【化４】
0005887768.tif 000005
（式中、Ｒ５、Ｒ７及びＲ８は、それぞれ独立に、水素原子、アミノ基、アルコキシ基、チオアルコキシ基、アリールオキシ基、メチレンジオキシ基、置換基を有していてもよいアルキル基、ハロ基又は置換基を有していてもよいアリール基であり、Ｒ６は、水素原子、アルコキシ基、置換基を有していてもよいアルキル基又はハロ基であり、ｋ、ｌ、ｍ及びｎは、それぞれ独立に、１以上４以下の整数であり、ｋが２以上４以下の整数である場合は、複数のＲ５が異なっていてもよく、ｌが２以上４以下の整数である場合は、複数のＲ６が異なっていてもよく、ｍが２以上４以下の整数である場合は、複数のＲ７が異なっていてもよく、ｎが２以上４以下の整数である場合は、複数のＲ８が異なっていてもよい。）
で表される化合物と、アルミナ粒子又はフッ素樹脂粒子とを含む塗布液を塗布する工程と、該塗布液が塗布された導電性支持体に紫外線を照射して、前記ラジカル重合性化合物と、前記一般式（１）で表される化合物と、前記一般式（２）で表される化合物と、前記アルミナ粒子又はフッ素樹脂粒子とを含む組成物を硬化させることにより前記保護層を形成する工程を有する。
【００１５】
本発明の画像形成装置は、本発明の感光体と、該感光体を帯電させる帯電手段と、該帯電した感光体を露光して静電潜像を形成する露光手段と、該感光体に形成された静電潜像をトナーで現像してトナー像を形成する現像手段と、該感光体に形成されたトナー像を記録媒体に転写する転写手段を有する。
【００１６】
本発明のプロセスカートリッジは、本発明の感光体を有し、画像形成装置の本体に着脱可能である。
【発明の効果】
【００１７】
本発明によれば、耐久性及び耐ガス性に優れ、長期間使用しても濃度ムラの発生を抑制することが可能な感光体及び該感光体の製造方法並びに該感光体を有するプロセスカートリッジ及び画像形成装置を提供することができる。
【図面の簡単な説明】
【００１８】
【図１】本発明の感光体の一例を示す断面図である。
【図２】図１の感光体の変形例を示す断面図である。
【図３】本発明の画像形成装置の一例を示す概略図である。
【図４】図３の画像形成装置の変形例を示す概略図である。
【図５】本発明のプロセスカートリッジの一例を示す概略図である。
【図６】チタニルフタロシアニンの粉末Ｘ線回折スペクトルである。
【発明を実施するための形態】
【００１９】
次に、本発明を実施するための形態を図面と共に説明する。
【００２０】
図１に、本発明の感光体の一例を示す。感光体１０は、導電性支持体１１上に、電荷発生層１２ａ及び電荷輸送層１２ｂからなる感光層１２が形成されており、表面に保護層１３が形成されている。
【００２１】
保護層１３は、電荷輸送性基を有さず、ラジカル重合性基を３個以上有する、即ち、３官能のラジカル重合性化合物と、電荷輸送性基を有する１官能のラジカル重合性化合物としての、一般式（１）で表される化合物と、電荷輸送性基を有し、ラジカル重合性基を有さない、即ち、非ラジカル重合性化合物としての、一般式（２）で表される化合物を含む硬化性組成物を硬化させることにより形成されている。
【００２２】
感光体１０においては、電荷輸送性基を有さない３官能以上のラジカル重合性化合物と、一般式（１）で表される化合物を含む硬化性組成物を硬化させると、３次元網目構造が形成されるため、耐久性が向上する。このとき、一般式（１）で表される化合物由来の構成単位は、３次元網目構造の中にペンダント型にぶら下がった構造を形成することになるが、電荷輸送性基が嵩高いため、電荷輸送性基の周囲に空隙が形成されると考えられる。
【００２３】
そこで、感光体１０においては、一般式（２）で表される化合物をさらに含む硬化性組成物を硬化させることにより、空隙が減少して、耐ガス性が向上すると共に、長期間使用した場合の濃度ムラの発生を抑制することができると考えられる。
【００２４】
本発明において、ラジカル重合性化合物が有さない電荷輸送性基としては、特に限定されないが、トリアリールアミン、ヒドラゾン、ピラゾリン、カルバゾール等から水素原子を除去した基等の正孔輸送性基、縮合多環キノン、ジフェノキノン、シアノ基、ニトロ基等の電子吸引性基を有する芳香族から水素原子を除去した基等の電子輸送性基が挙げられる。
【００２５】
本発明において、ラジカル重合性化合物が有するラジカル重合性基としては、炭素−炭素二重結合を有し、ラジカル重合することが可能な基であれば、特に限定されないが、一置換エチレンの置換基から水素原子を１個除去した基、１，１−二置換エチレンの置換基から水素原子を１個除去した基等が挙げられる。中でも、アクリロイルオキシ基又はメタクリロイルオキシ基が好ましい。
【００２６】
一置換エチレンの置換基から水素原子を１個除去した基としては、一般式
ＣＨ２＝ＣＨ−Ｘ１−
（式中、Ｘ１は、フェニレン基、ナフチレン基等の置換基を有していてもよいアリーレン基、置換基を有していてもよいアルケニレン基、カルボニル基、カルボニルオキシ基、一般式
−ＣＯＮＲ１−
（式中、Ｒ１は、水素原子、メチル基、エチル基等のアルキル基、ベンジル基、ナフチルメチル基、フェネチル基等のアラルキル基、フェニル基又はナフチル基等のアリール基である。）
で表される基又はチオ基である。）
で表される基が挙げられる。
【００２７】
一置換エチレンの置換基から水素原子を１個除去した基の具体例としては、スチリル基、２−メチル−１，３−ブタジエニル基、ビニルカルボニル基、アクリロイルオキシ基、アクリロイルアミド基、ビニルチオ基等が挙げられる。
【００２８】
１，１−二置換エチレンの置換基から水素原子を１個除去した基としては、一般式
ＣＨ２＝ＣＹ−Ｘ２−
（式中、Ｙは、置換基を有していてもよいアルキル基、置換基を有していてもよいアラルキル基、フェニル基、ナフチル基等の置換基を有していてもよいアリール基、ハロ基、シアノ基、ニトロ基、メトキシ基、エトキシ基等のアルコキシ基、一般式
−ＣＯＯＲ２
（式中、Ｒ２は、水素原子、メチル基、エチル基等の置換基を有していてもよいアルキル基、ベンジル基、フェネチル基等の置換基を有していてもよいアラルキル基、フェニル基、ナフチル基等の置換基を有していてもよいアリール基又は一般式
−ＣＯＮＲ３Ｒ４
（式中、Ｒ３及びＲ４は、それぞれ独立に、水素原子、メチル基、エチル基等の置換基を有していてもよいアルキル基、ベンジル基、ナフチルメチル基、フェネチル基等の置換基を有していてもよいアラルキル基又はフェニル基、ナフチル基等の置換基を有していてもよいアリール基である。）
で表される基であり、Ｘ２は、上記Ｘ１と同一の基、単結合又はアルキレン基であり、Ｙ及び／又はＸ２がカルボニルオキシ基、シアノ基、アルケニレン基又は芳香族基を有する。）
で表わされる基が挙げられる。
【００２９】
１，１−二置換エチレンの置換基から水素原子を１個除去した基の具体例としては、α−クロロアクリロイルオキシ基、メタクリロイルオキシ基、α−シアノアクリロイルオキシ基、α−シアノアクリロイルオキシ基、α−シアノアクリロイルオキシ基、メタクリロイルアミノ基等が挙げられる。
【００３０】
なお、Ｘ１、Ｘ２及びＹが有する置換基としては、特に限定されないが、ハロ基、ニトロ基、シアノ基、メチル基、エチル基等のアルキル基、メトキシ基、エトキシ基等のアルコキシ基、フェノキシ基等のアリールオキシ基、フェニル基、ナフチル基等のアリール基、ベンジル基、フェネチル基等のアラルキル基等が挙げられる。
【００３１】
アクリロイルオキシ基を３個以上有する化合物は、例えば、水酸基を３個以上有する化合物と、アクリル酸（塩）、アクリル酸ハライド、アクリル酸エステルをエステル化反応又はエステル交換反応させることにより合成することができる。また、メタクリロイルオキシ基を３個以上有する化合物も、アクリロイルオキシ基を３個以上有する化合物と同様にして合成することができる。
【００３２】
なお、電荷輸送性基を有さない３官能以上のラジカル重合性化合物が有するラジカル重合性基は、同一であってもよいし、異なっていてもよい。
【００３３】
電荷輸送性基を有さない３官能以上のラジカル重合性化合物としては、特に限定されないが、トリメチロールプロパントリアクリレート（ＴＭＰＴＡ）、トリメチロールプロパントリメタクリレート、ＨＰＡ変性トリメチロールプロパントリアクリレート、ＥＯ変性トリメチロールプロパントリアクリレート、ＰＯ変性トリメチロールプロパントリアクリレート、カプロラクトン変性トリメチロールプロパントリアクリレート、ＨＰＡ変性トリメチロールプロパントリメタクリレート、ペンタエリスリトールトリアクリレート、ペンタエリスリトールテトラアクリレート（ＰＥＴＴＡ）、グリセロールトリアクリレート、ＥＣＨ変性グリセロールトリアクリレート、ＥＯ変性グリセロールトリアクリレート、ＰＯ変性グリセロールトリアクリレート、トリス（アクリロキシエチル）イソシアヌレート、ジペンタエリスリトールヘキサアクリレート（ＤＰＨＡ）、カプロラクトン変性ジペンタエリスリトールヘキサアクリレート、ジペンタエリスリトールヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、ジメチロールプロパンテトラアクリレート（ＤＴＭＰＴＡ）、ペンタエリスリトールエトキシテトラアクリレート、ＥＯ変性リン酸トリアクリレート、２，２，５，５，−テトラヒドロキシメチルシクロペンタノンテトラアクリレート等が挙げられ、二種以上併用してもよい。
【００３４】
電荷輸送性基を有さない３官能以上のラジカル重合性化合物は、ラジカル重合性官能基数に対する分子量の比が２５０以下であることが好ましい。ラジカル重合性官能基数に対する分子量の比が２５０を超えると、感光体１０の耐摩耗性が幾分低下することがある。
【００３５】
硬化性組成物中の電荷輸送性基を有さない３官能以上のラジカル重合性化合物の含有量は、通常、２０〜８０質量％であり、３５〜６５質量％が好ましい。硬化性組成物中の電荷輸送性基を有さない３官能以上のラジカル重合性化合物の含有量が２０質量％未満であると、感光体１０の耐摩耗性が低下することがあり、８０質量％を超えると、感光体１０の残留電位が上昇することがある。
【００３６】
一般式（１）で表される化合物としては、特に限定されないが、化学式（１−１）〜（１−３）で表される化合物が挙げられる。
【００３７】
【化５】
0005887768.tif 000006
【００３８】
【化６】
0005887768.tif 000007
【００３９】
【化７】
0005887768.tif 000008
次に、一般式（２）で表される化合物は、一般式（１）で表される化合物と同様に、トリアリールアミンから水素原子を１個除去した基を有するため、３次元網目構造の電荷輸送性基の周囲に形成される空隙を減少させることができると考えられる。
【００４０】
一般式（２）で表される化合物としては、特に限定されないが、化学式（２−１）〜（２−３）で表される化合物が挙げられる。
【００４１】
【化８】
0005887768.tif 000009
【００４２】
【化９】
0005887768.tif 000010
【００４３】
【化１０】
0005887768.tif 000011
電荷輸送性基を有さない３官能以上のラジカル重合性化合物の質量に対する一般式（１）で表される化合物及び一般式（２）で表される化合物の総質量の比は、通常、０．２〜４であり、０．２〜２が好ましい。電荷輸送性基を有さない３官能以上のラジカル重合性化合物の質量に対する一般式（１）で表される化合物及び一般式（２）で表される化合物の総質量の比が０．２未満であると、感光体１０の残留電位が上昇することがあり、４を超えると、感光体１０の耐摩耗性が低下することがある。
【００４４】
一般式（１）で表される化合物に対する一般式（２）で表される化合物の質量比は、通常、０．２〜４であり、０．２５〜２が好ましい。一般式（１）で表される化合物に対する一般式（２）で表される化合物の質量比が０．２未満であると、感光体１０の耐ガス性が低下することがあり、４を超えると、感光体１０の耐摩耗性が低下することがある。
【００４５】
硬化性組成物は、無機粒子又は樹脂粒子をさらに含むことが好ましい。これにより、感光体１０の耐磨耗性をさらに向上させることができる。
【００４６】
無機粒子としては、特に限定されないが、銅粒子、スズ粒子、アルミニウム粒子、インジウム粒子等の金属粒子、二酸化ケイ素粒子、二酸化スズ粒子、酸化亜鉛粒子、酸化チタン粒子、酸化インジウム粒子、酸化アンチモン粒子、酸化ビスマス粒子等の金属酸化物粒子、チタン酸カリウム粒子、ａ−カーボン粒子等が挙げられ、樹脂粒子としては、特に限定されないが、ポリテトラフルオロエチレン等のフッ素樹脂粒子、シリコーン樹脂粒子等が挙げられ、二種以上併用してもよい。中でも、感光体１０の耐摩耗性を考慮すると、無機粒子が好ましく、金属酸化物粒子がさらに好ましく、二酸化ケイ素粒子、酸化アルミニウム粒子、酸化チタン粒子が特に好ましい。このとき、金属酸化物粒子として、コロイダルシリカ、コロイダルアルミナ等を用いてもよい。
【００４７】
無機粒子又は樹脂粒子の平均一次粒径は、通常、０．０１〜０．５μｍである。無機粒子又は樹脂粒子の平均一次粒径が０．０１μｍ未満であると、感光体１０の耐摩耗性が低下することがあり、０．５μｍを超えると、感光体１０の表面にトナーのフィルミングが発生することがある。
【００４８】
硬化性組成物中の無機粒子又は樹脂粒子の含有量は、通常、５〜５０質量％であり、５〜３０質量％が好ましい。硬化性組成物中の無機粒子又は樹脂粒子の含有量が５質量％未満であると、感光体１０の耐磨耗性を向上させることができなくなることがあり、５０質量％を超えると、感光体１０残留電位が上昇することがある。
【００４９】
無機粒子は、表面処理剤により表面処理されていることが好ましい。これにより、感光体１０の耐摩耗性をさらに向上させることができる。
【００５０】
表面処理剤としては、特に限定されないが、チタネート系カップリング剤、アルミニウム系カップリング剤、ジルコアルミネート系カップリング剤、高級脂肪酸、シランカップリング剤、酸化アルミニウム、酸化チタン、二酸化ジルコニウム、シリコーン、ステアリン酸アルミニウム等が挙げられ、二種以上併用してもよい。
【００５１】
無機粒子の表面処理量は、通常、３〜３０質量％であり、５〜２０質量％が好ましい。無機粒子の表面処理量が３質量％未満であると、感光体１０の耐摩耗性をさらに向上させることができなくなることがあり、３０質量％を超えると、感光体１０の残留電位が上昇することがある。
【００５２】
保護層１３は、感光層１２が形成されている導電性支持体１１上に、硬化性組成物を含む塗布液を塗布した後、光又は電子線を照射して硬化させることにより形成することができる。
【００５３】
本発明おいては、塗布液の粘度調整、保護層１３の応力緩和、低表面エネルギー化、摩擦係数低減等のために、硬化性組成物は、非ラジカル重合性ポリマー、電荷輸送性機能を有さない１官能又は２官能のラジカル重合性化合物、ラジカル重合性オリゴマーをさらに含んでいてもよい。
【００５４】
非ラジカル重合性ポリマーとしては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース、エチルセルロース、ポリビニルブチラール、ポリビニルホルマール、ポリビニルトルエン、ポリ（Ｎ−ビニルカルバゾール）、アクリル樹脂、シリコーン樹脂、エポキシ樹脂、メラミン樹脂、ウレタン樹脂、フェノール樹脂、アルキッド樹脂等が挙げられる。
【００５５】
電荷輸送性機能を有さない１官能のラジカル重合性化合物としては、特に限定されないが、２−エチルヘキシルアクリレート、２−ヒドロキシエチルアクリレート、２−ヒドロキシプロピルアクリレート、テトラヒドロフルフリルアクリレート、２−エチルヘキシルカルビトールアクリレート、３−メトキシブチルアクリレート、ベンジルアクリレート、シクロヘキシルアクリレート、イソアミルアクリレート、イソブチルアクリレート、メトキシトリエチレングリコールアクリレート、フェノキシテトラエチレングリコールアクリレート、セチルアクリレート、イソステアリルアクリレート、ステアリルアクリレート、スチレンモノマー等が挙げられる。
【００５６】
電荷輸送性機能を有さない２官能のラジカル重合性化合物としては、特に限定されないが、１，３−ブタンジオールジアクリレート、１，４−ブタンジオールジアクリレート、１，４−ブタンジオールジメタクリレート、１，６−ヘキサンジオールジアクリレート、１，６−ヘキサンジオールジメタクリレート、ジエチレングリコールジアクリレート、ネオペンチルグリコールジアクリレート、ＥＯ変性ビスフェノールＡジアクリレート、ＥＯ変性ビスフェノールＦジアクリレート、ネオペンチルグリコールジアクリレート等が挙げられる。
【００５７】
ラジカル重合性オリゴマーとしては、特に限定されないが、エポキシアクリレート系オリゴマー、ウレタンアクリレート系オリゴマー、ポリエステルアクリレート系オリゴマー等が挙げられる。
【００５８】
電荷輸送性機能を有さない３官能以上のラジカル重合性化合物の質量に対する非ラジカル重合性ポリマー、電荷輸送性機能を有さない１官能又は２官能のラジカル重合性化合物及びラジカル重合性オリゴマーの総質量の比は、通常、０．５以下であり、０．３以下が好ましい。電荷輸送性機能を有さない３官能以上のラジカル重合性化合物の質量に対する非ラジカル重合性ポリマー、電荷輸送性機能を有さない１官能又は２官能のラジカル重合性化合物及びラジカル重合性オリゴマーの総質量の比が０．５を超えると、感光体１０の耐摩耗性が低下することがある。
【００５９】
硬化性組成物は、効率よく硬化させるために、光重合開始剤をさらに含んでいてもよい。
【００６０】
光重合開始剤としては、特に限定されないが、ジエトキシアセトフェノン、２，２−ジメトキシ−１，２−ジフェニルエタン−１−オン、１−ヒドロキシシクロヘキシルフェニルケトン、４−（２−ヒドロキシエトキシ）フェニル（２−ヒドロキシ−２−プロピル）ケトン、２−ベンジル−２−ジメチルアミノ−１−（４−モルフォリノフェニル）ブタノン−１、２−ヒドロキシ−２−メチル−１−フェニルプロパン−１−オン、２−メチル−２−モルホリノ−１−（４−メチルチオフェニル）プロパン−１−オン、１−フェニル−１，２−プロパンジオン−２−（ｏ−エトキシカルボニル）オキシム等のアセトフェノン系光重合開始剤又はケタール系光重合開始剤、ベンゾイン、ベンゾインメチルエーテル、ベンゾインエチルエーテル、ベンゾインイソブチルエーテル、ベンゾインイソプロピルエーテル等のベンゾインエーテル系光重合開始剤、ベンゾフェノン、４−ヒドロキシベンゾフェノン、ｏ−ベンゾイル安息香酸メチル、２−ベンゾイルナフタレン、４−ベンゾイルビフェニル、４−ベンゾイルフェニールエーテル、アクリル化ベンゾフェノン、１，４−ベンゾイルベンゼン等のベンゾフェノン系光重合開始剤、２−イソプロピルチオキサントン、２−クロロチオキサントン、２，４−ジメチルチオキサントン、２，４−ジエチルチオキサントン、２，４−ジクロロチオキサントン等のチオキサントン系光重合開始剤、エチルアントラキノン、２，４，６−トリメチルベンゾイルジフェニルホスフィンオキサイド、２，４，６−トリメチルベンゾイルフェニルエトキシホスフィンオキサイド、ビス（２，４，６−トリメチルベンゾイル）フェニルホスフィンオキサイド、ビス（２，４−ジメトキシベンゾイル）−２，４，４−トリメチルペンチルホスフィンオキサイド、メチルフェニルグリオキシエステル、９，１０−フェナントレン、アクリジン系化合物、トリアジン系化合物、イミダゾール系化合物等が挙げられ、二種以上併用してもよい。
【００６１】
ラジカル重合性基を有する物質の総質量に対する光重合開始剤の質量の比は、通常、０．００５〜０．４であり、０．０１〜０．２が好ましい。
【００６２】
硬化性組成物は、促進剤をさらに含んでもよく、光重合開始剤と併用してもよい。
【００６３】
促進剤としては、特に限定されないが、トリエタノールアミン、メチルジエタノールアミン、４−ジメチルアミノ安息香酸エチル、４−ジメチルアミノ安息香酸イソアミル、安息香酸（２−ジメチルアミノ）エチル、４，４'−ジメチルアミノベンゾフェノン等が挙げられる。
【００６４】
硬化性組成物は、必要に応じて、可塑剤、レベリング剤、一般式（２）で表される化合物以外の電荷輸送性基を有する非ラジカル重合性化合物等をさらに含んでいてもよい。
【００６５】
可塑剤としては、特に限定されないが、ジブチルフタレート、ジオクチルフタレート等が挙げられる。
【００６６】
硬化性組成物中の可塑剤の含有量は、通常、２０質量％以下であり、１０質量％以下が好ましい。
【００６７】
レベリング剤としては、特に限定されないが、ジメチルシリコーンオイル、メチルフェニルシリコーンオイル等のシリコーンオイル、側鎖にパーフルオロアルキル基を有するポリマー又はオリゴマー等が挙げられる。
【００６８】
硬化性組成物中のレベリング剤の含有量は、通常、３質量％以下である。
【００６９】
硬化性組成物を含む塗布液は、硬化性組成物に液体が含まれる場合、溶媒を含まなくてもよいが、溶媒を含んでもよい。
【００７０】
溶媒としては、メタノール、エタノール、プロパノール、ブタノール等のアルコール系溶媒、アセトン、メチルエチルケトン、メチルイソブチルケトン、シクロヘキサノン等のケトン系溶媒、酢酸エチル、酢酸ブチル等のエステル系溶媒、テトラヒドロフラン、ジオキサン、プロピルエーテル等のエーテル系溶媒、ジクロロメタン、ジクロロエタン、トリクロロエタン、クロロベンゼン等のハロゲン系溶媒、ベンゼン、トルエン、キシレン等の芳香族系溶媒、メチルセロソルブ、エチルセロソルブ、セロソルブアセテート等のセロソルブ系溶媒等が挙げられ、二種以上併用してもよい。
【００７１】
硬化性組成物を含む塗布液を塗布する方法としては、特に限定されないが、浸漬塗布法、スプレーコート法、ビードコート法、リングコート法等が挙げられる。
【００７２】
光を照射する光源としては、特に限定されないが、高圧水銀灯、メタルハライドランプ等の紫外光源を用いることができる。このとき、ラジカル重合性基や光重合開始剤の吸収波長に応じて、可視光源を用いてもよい。
【００７３】
光を照射する場合、照度は、通常、５０〜１０００ｍＷ／ｃｍ２である。例えば、硬化性組成物を含む塗布液が塗布されたドラム状の導電性支持体１１を回転させながら、７００ｍＷ／ｃｍ２の紫外光を２分間程度照射する。
【００７４】
硬化性組成物の硬化性を考慮すると、光を照射する際の塗膜の表面温度は、通常、２０〜１７０℃である。
【００７５】
塗膜の表面温度を制御する方法としては、特に限定されないが、熱媒体を用いて温度を制御する方法等が挙げられる。
【００７６】
硬化性組成物を硬化させた後、残留した溶媒を低減させるために、１００〜１５０℃で１０〜３０分間加熱することが好ましい。
【００７７】
保護層１３の厚さは、通常、１〜３０μｍであり、２〜２０μｍが好ましく、３〜１０μｍがさらに好ましい。保護層１３の厚さが１μｍ未満であると、感光体１０の耐久性が低下することがあり、３０μｍを超えると、感光体１０の残留電位が上昇することがある。
【００７８】
導電性支持体１１としては、体積抵抗率が１×１０１０Ω・ｃｍ以下の導電性を有していれば、特に限定されないが、アルミニウム、ニッケル、クロム、ニクロム、銅、金、銀、白金等の金属、二酸化スズ、酸化インジウム等の金属酸化物が、蒸着又はスパッタリングにより、フィルム状又は円筒状のプラスチック又は紙に被覆されている支持体、アルミニウム、アルミニウム合金、ニッケル、ステンレス等の板を、押し出し、引き抜き等の工法により素管化された後、切削、超仕上げ、研摩等の表面処理方法により処理されている支持体、特開昭５２−３６０１６号公報に開示されているエンドレスニッケルベルト、エンドレスステンレスベルト等が挙げられる。
【００７９】
また、導電性粒子及び結着樹脂を含む導電性層が形成されている支持体も、導電性支持体１１として用いることができる。
【００８０】
導電性粒子としては、特に限定されないが、カーボンブラック、アセチレンブラック、アルミニウム粒子、ニッケル粒子、鉄粒子、ニクロム粒子、銅粒子、亜鉛粒子、銀粒子等の金属粒子、二酸化スズ粒子、ＩＴＯ粒子等の金属酸化物粒子等が挙げられる。
【００８１】
結着樹脂としては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース、エチルセルロース、ポリビニルブチラール、ポリビニルホルマール、ポリビニルトルエン、ポリ（Ｎ−ビニルカルバゾール）、アクリル樹脂、シリコーン樹脂、エポキシ樹脂、メラミン樹脂、ウレタン樹脂、フェノール樹脂、アルキッド樹脂等が挙げられる。
【００８２】
導電性層は、導電性粒子及び結着樹脂が、テトラヒドロフラン、ジクロロメタン、メチルエチルケトン、トルエン等の溶媒中に溶解又は分散している塗布液を塗布することにより形成することができる。
【００８３】
なお、円筒状の基体を用いる場合は、ポリ塩化ビニル、ポリプロピレン、ポリエステル、ポリスチレン、ポリ塩化ビニリデン、ポリエチレン、塩化ゴム、テフロン（登録商標）等の樹脂及び導電性粒子を含む熱収縮チューブを用いて導電性層を形成してもよい。
【００８４】
電荷発生層１２ａは、電荷発生物質を含み、必要に応じて、結着樹脂をさらに含んでもよい。
【００８５】
電荷発生物質としては、特に限定されないが、モノアゾ顔料、ジスアゾ顔料、トリスアゾ顔料、ペリレン系顔料、ペリノン系顔料、キナクリドン系顔料、キノン系縮合多環化合物、スクアリック酸系染料、フタロシアニン系顔料、ナフタロシアニン系顔料、アズレニウム塩系染料等が挙げられ、二種以上併用してもよい。
【００８６】
結着樹脂としては、特に限定されないが、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ（Ｎ−ビニルカルバゾール）、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。
【００８７】
電荷発生物質に対する結着樹脂の質量比は、通常、０〜５であり、０．１〜３が好ましい。
【００８８】
電荷発生層１２ａは、増感剤、分散剤、界面活性剤、シリコーンオイル等をさらに含んでいてもよい。
【００８９】
電荷発生層１２ａの厚さは、通常、０．０１〜５μｍであり、０．１〜２μｍが好ましい。
【００９０】
電荷発生層１２ａは、電荷発生物質が溶媒中に分散している塗布液を導電性支持体１１上に塗布することにより形成することができる。
【００９１】
電荷発生物質を溶媒中に分散させる際に用いる分散機としては、特に限定されないが、ボールミル、アトライター、サンドミル、超音波分散機等が挙げられる。
【００９２】
溶媒としては、特に限定されないが、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられ、二種以上併用してもよい。中でも、ケトン系溶媒、エステル系溶媒、エーテル系溶媒が好ましい。
【００９３】
塗布液を塗布する方法としては、特に限定されないが、浸漬塗布法、スプレーコート法、ビートコート法、ノズルコート法、スピナーコート法、リングコート法等が挙げられる。
【００９４】
電荷輸送層１２ｂは、電荷輸送物質及び結着樹脂を含む。
【００９５】
電荷輸送物質としては、ポリ（Ｎ−ビニルカルバゾール）及びその誘導体、ポリ（γ−カルバゾリルエチルグルタメート）及びその誘導体、ピレン−ホルムアルデヒド縮合物及びその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体等、ビススチルベン誘導体、エナミン誘導体等の正孔輸送物質が挙げられ、二種以上併用してもよい。
【００９６】
結着樹脂としては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース、エチルセルロース、ポリビニルブチラール、ポリビニルホルマール、ポリビニルトルエン、アクリル樹脂、シリコーン樹脂、エポキシ樹脂、メラミン樹脂、ウレタン樹脂、フェノール樹脂、アルキッド樹脂等が挙げられる。
【００９７】
結着樹脂に対する電荷輸送物質の質量比は、通常、０．３〜２である。結着樹脂に対する電荷輸送物質の質量比が０．３未満であると、感光体１０の残留電位が上昇することがあり、２を超えると、感光体１０の耐摩耗性が低下することがある。
【００９８】
電荷輸送層の厚さは、通常、５〜５０μｍであり、５〜２５μｍが好ましい。
【００９９】
電荷輸送層１２ｂは、電荷輸送物質及び結着樹脂が溶媒中に溶解又は分散している塗布液を電荷発生層１２ａが形成された導電性支持体１１上に塗布することにより形成することができる。
【０１００】
溶媒としては、特に限定されないが、テトラヒドロフラン、ジオキサン、トルエン、ジクロロメタン、モノクロロベンゼン、ジクロロエタン、シクロヘキサノン、メチルエチルケトン、アセトン等が挙げられ、二種以上併用してもよい。
【０１０１】
塗布液を塗布する方法としては、特に限定されないが、浸漬塗布法、スプレーコート法、ビートコート法、ノズルコート法、スピナーコート法、リングコート法等が挙げられる。
【０１０２】
図２に、感光体１０の変形例を示す。感光体１０'は、導電性支持体１１上に、感光層１２'が形成されており、表面に保護層１３が形成されている。
【０１０３】
感光層１２'は、電荷発生物質、電荷輸送物質及び結着樹脂を含む。
【０１０４】
電荷発生物質としては、電荷発生層１２ａで用いられる電荷発生物質を用いることができる。
【０１０５】
電荷輸送物質としては、電荷輸送層１２ｂで用いられる電荷輸送物質を用いることができる。
【０１０６】
結着樹脂としては、電荷輸送層１２ｂで用いられる結着樹脂を用いることができる。
【０１０７】
感光層１２'中の電荷発生物質の含有量は、通常、０．１〜３０質量％であり、０．５〜５質量％が好ましい。感光層１２'中の電荷発生物質の含有量が０．１質量％未満であると、感光体１０'の感度が低下することがあり、３０質量％を超えると、感光体１０'の帯電性や耐摩耗性が低下することがある。
【０１０８】
結着樹脂に対する電荷輸送物質の質量比は、通常、０．３〜２である。結着樹脂に対する電荷輸送物質の質量比が０．３未満であると、感光体１０の残留電位が上昇することがあり、２を超えると、感光体１０の耐摩耗性が低下することがある。
【０１０９】
感光層１２'の厚さは、通常、５〜５０μｍであり、５〜２５μｍが好ましい。
【０１１０】
感光層１２'は、電荷発生物質、電荷輸送物質及び結着樹脂が溶媒中に溶解又は分散している塗布液を導電性支持体１１上に塗布することにより形成することができる。
【０１１１】
溶媒としては、電荷輸送層１２ｂで用いられる溶媒を用いることができる。
【０１１２】
塗布液を塗布する方法としては、電荷輸送層１２ｂで用いられる方法を用いることができる。
【０１１３】
感光層１２又は１２'と保護層１３の間に、結着樹脂を含む中間層を形成してもよい。
【０１１４】
結着樹脂としては、特に限定されないが、ポリアミド、アルコール可溶性ナイロン、水溶性ポリビニルブチラール、ポリビニルブチラール、ポリビニルアルコール等が挙げられる。
【０１１５】
中間層は、結着樹脂が溶媒中に溶解又は分散している塗布液を感光層１２又は１２'が形成された導電性支持体１１上に塗布することにより形成することができる。
【０１１６】
溶媒としては、特に限定されないが、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられ、二種以上併用してもよい。中でも、ケトン系溶媒、エステル系溶媒、エーテル系溶媒が好ましい。
【０１１７】
塗布液を塗布する方法としては、特に限定されないが、浸漬塗布法、スプレーコート法、ビートコート法、ノズルコート法、スピナーコート法、リングコート法等が挙げられる。
【０１１８】
中間層の厚さは、通常、０．０５〜２μｍである。
【０１１９】
導電性支持体１１と感光層１２又は１２'の間に、結着樹脂を含む下引き層を形成してもよい。
【０１２０】
結着樹脂としては、特に限定されないが、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、硬化型樹脂等が挙げられる。
【０１２１】
下引き層は、モアレを防止したり、残留電位を低減したりするために、金属酸化物粒子をさらに含んでいてもよい。
【０１２２】
金属酸化物としては、特に限定されないが、酸化チタン、二酸化ケイ素、酸化アルミニウム、二酸化ジルコニウム、二酸化スズ、酸化インジウム等が挙げられる。
【０１２３】
下引き層は、結着樹脂が溶媒中に溶解又は分散している塗布液を導電性支持体１１上に塗布することにより形成することができる。
【０１２４】
溶媒としては、特に限定されないが、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられ、二種以上併用してもよい。中でも、ケトン系溶媒、エステル系溶媒、エーテル系溶媒が好ましい。
【０１２５】
塗布液を塗布する方法としては、特に限定されないが、浸漬塗布法、スプレーコート法、ビートコート法、ノズルコート法、スピナーコート法、リングコート法等が挙げられる。
【０１２６】
なお、下引き層は、シランカップリング剤、チタンカップリング剤、クロムカップリング剤等の表面処理剤を用いて表面処理することにより形成してもよい。
【０１２７】
また、導電性支持体１１を構成する材料がアルミニウムである場合は、陽極酸化により下引き層を形成してもよい。
【０１２８】
さらに、下引き層は、真空薄膜作製法を用いて、ポリパラキシリレン（パリレン）等の有機化合物、二酸化ケイ素、二酸化スズ、酸化チタン、ＩＴＯ、酸化セリウム等の無機化合物の薄膜を作製することにより形成してもよい。
【０１２９】
下引き層の厚さは、通常、０〜５μｍである。
【０１３０】
電荷発生層１２ａ、電荷輸送層１２ｂ、感光層１２'、中間層又は下引き層は、酸化防止剤、可塑剤、滑剤、紫外線吸収剤、レベリング剤等をさらに含んでいてもよい。
【０１３１】
本発明の画像形成装置は、本発明の感光体と、感光体を帯電させる帯電手段、帯電した感光体を露光して静電潜像を形成する露光手段と、感光体に形成された静電潜像をトナーで現像してトナー像を形成する現像手段と、感光体に形成されたトナー像を記録媒体に転写する転写手段を有していれば、特に限定されない。
【０１３２】
本発明の画像形成装置は、必要に応じて、記録媒体に転写されたトナー像を定着させる定着手段、トナー像が転写された感光体を除電する除電手段、トナー像が転写された感光体に残留したトナーをクリーニングするクリーニング手段、クリーニングされたトナーを現像手段でリサイクルするリサイクル手段、各手段の動作を制御する制御手段等をさらに有してもよい。
【０１３３】
帯電手段としては、感光体の表面に電圧を印加して一様に帯電させることが可能であれば、特に限定されないが、導電性又は半導電性のローラ、磁気ブラシ、ファーブラシ等のブラシ、フィルム、ゴムブレード等の帯電部材を有する接触方式の帯電器、コロトロン、スコロトロン等のコロナ帯電器等の非接触方式の帯電器が挙げられる。中でも、帯電器から発生するオゾンを低減できることから、接触方式の帯電器が好ましい。
【０１３４】
帯電部材として、磁気ブラシを有する接触方式の帯電器は、磁気ブラシを支持する非磁性の導電スリーブと、導電スリーブに内包されるマグネットロールを有する。
【０１３５】
磁気ブラシを構成する材料としては、特に限定されないが、Ｚｎ−Ｃｕフェライト粒子等のフェライト粒子が挙げられる。
【０１３６】
ファーブラシは、カーボン、硫化銅、金属又は金属酸化物により導電処理されているファーを、金属製の芯金や導電処理されている芯金に巻き付けたり、張り付けたりすることにより作製することができる。
【０１３７】
帯電器は、直流電圧に交流電圧を重畳した電圧を帯電部材に印加することが好ましい。このとき、帯電部材は、ギャップテープを介して感光体に非接触に近接配置されている帯電ローラであることが好ましい。
【０１３８】
露光手段としては、帯電した感光体の表面に像様に露光することが可能であれば、特に限定されないが、複写光学系、ロッドレンズアレイ系、レーザー光学系、液晶シャッタ光学系等の露光器が挙げられる。
【０１３９】
露光手段は、デジタル方式の露光器であることが好ましい。
【０１４０】
なお、露光手段は、感光体の裏面側から露光する光背面方式の露光器であってもよい。
【０１４１】
現像手段としては、感光体に形成された静電潜像をトナーで現像することが可能であれば、特に限定されないが、トナー（又はトナー及びキャリアを有する現像剤）を収容し、感光体に形成された静電潜像にトナーを付与することが可能な現像器等が挙げられる。
【０１４２】
現像器は、乾式現像方式及び湿式現像方式のいずれであってもよく、単色用現像器及び多色用現像器のいずれであってもよいが、トナー（又はトナー及びキャリアを有する現像剤）を攪拌して帯電させる攪拌器と、回転することが可能なマグネットローラを有することが好ましい。このとき、トナー及びキャリアを有する現像剤を攪拌すると、帯電したトナー及びキャリアは、マグネットローラの表面に穂立ち状態で保持され、磁気ブラシが形成される。マグネットローラは、感光体の近傍に配置されているため、マグネットローラの表面に形成された磁気ブラシを構成するトナーの一部は、静電引力により、感光体の表面に移動する。その結果、感光体に形成された静電潜像がトナーで現像されてトナー像が形成される。
【０１４３】
転写手段としては、感光体に形成されたトナー像を記録媒体に転写することが可能であれば、特に限定されないが、コロナ帯電器、ローラ、圧力ローラ等の転写器が挙げられる。
【０１４４】
転写手段は、感光体に形成されたトナー像を中間転写体に転写する一次転写手段と、中間転写体に転写されたトナー像を記録媒体に転写する二次転写手段を有することが好ましい。
【０１４５】
中間転写体としては、特に限定されないが、エンドレスベルト等が挙げられる。
【０１４６】
記録媒体としては、トナー像を転写することが可能であれば、特に限定されないが、普通紙、ＯＨＰ用のＰＥＴベース等が挙げられる。
【０１４７】
定着手段としては、記録媒体に転写されたトナー像を定着させることが可能であれば、特に限定されないが、加熱ローラと、加圧ローラを有する定着器、加熱ローラと、加圧ローラと、無端ベルトを有する定着器等が挙げられる。
【０１４８】
加熱ローラの温度は、通常、８０〜２００℃である。
【０１４９】
なお、定着器と共に、又は、定着器の代わりに、光定着器を用いてもよい。
【０１５０】
除電手段としては、トナー像が転写された感光体を除電することが可能であれば、特に限定されないが、除電ランプ等の除電器を用いることができる。
【０１５１】
クリーニング手段としては、トナー像が転写された感光体に残留したトナーをクリーニングすることが可能であれば、特に限定されないが、磁気ブラシ、静電ブラシ、磁気ローラ、ブレード、ブラシ、ウェブ等のクリーニング部材を有するクリーニング器が挙げられる。
【０１５２】
リサイクル手段としては、クリーニングされたトナーを現像手段でリサイクルすることが可能であれば、特に限定されないが、公知の搬送手段が挙げられる。
【０１５３】
制御手段としては、各手段の動作を制御することが可能であれば、特に限定されないが、シークエンサー、コンピュータ等の機器が挙げられる。
【０１５４】
図３に、本発明の画像形成装置の一例を示す。
【０１５５】
画像形成装置２０は、感光体１０、コロナ帯電器２１、感光体１０に光Ｌを露光する露光器（不図示）、現像器２２、転写前コロナ帯電器２３、記録紙Ｐを搬送するレジストローラ２４、転写器２５、分離爪２６、クリーニング器２７及び除電ランプ２８を有する。このとき、転写器２５は、転写用コロナ帯電器２５ａ及び分離用コロナ帯電器２５ｂを有し、クリーニング器２７は、コロナ帯電器２７ａ、ブラシ２７ｂ及びブレード２７ｃを有する。
【０１５６】
感光体１０は、ドラム状であるが、シート状又はエンドレスベルト状であってもよい。
【０１５７】
コロナ帯電器としては、コロトロン、スコロトロン、固体帯電器（ソリッド・ステート・チャージャ）等が挙げられる。
【０１５８】
露光器の光源及び除電ランプ２８としては、特に限定されないが、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）等を用いることができる。このとき、所望の波長域の光のみを照射するために、シャープカットフィルター、バンドパスフィルター、近赤外カットフィルター、ダイクロイックフィルター、干渉フィルター、色温度変換フィルター等のフィルターを用いてもよい。
【０１５９】
なお、導電性支持体１１が透光性である場合は、露光装置及び／又は除電ランプ２８を導電性支持体１１の側に配置して、導電性支持体１１の側から光を照射してもよい。
【０１６０】
また、転写前コロナ帯電器２３、転写用コロナ帯電器２５ａ、分離用コロナ帯電器２５ｂ又はクリーニング前コロナ帯電器２７ａの代わりに、光源を設置してもよい。
【０１６１】
ブラシ２７ｂとしては、特に限定されないが、ファーブラシ、マグファーブラシ等を用いることができる。
【０１６２】
図４に、画像形成装置２０の変形例を示す。
【０１６３】
画像形成装置２０'は、エンドレスベルト状の感光体１０が、駆動ローラ２９ａ及び支持ローラ２９ｂにより支持されており、転写前コロナ帯電器２３、分離用コロナ帯電器２５ｂ、クリーニング前コロナ帯電器２７ａ、ブレード２７ｃを省略した以外は、画像形成装置２０と同一の構成である。
【０１６４】
本発明のプロセスカートリッジは、本発明の感光体と、帯電手段、露光手段、現像手段、転写手段、クリーニング手段及び除電手段から選択される一種以上の手段とを有し、画像形成装置の本体に着脱可能であれば、特に限定されない。
【０１６５】
図５に、本発明のプロセスカートリッジの一例を示す。なお、図７において、図３と同一の構成については、同一の符号を付して説明を省略する。
【０１６６】
プロセスカートリッジ３０は、ドラム状の感光体１０と、コロナ帯電器２１と、現像器２２と、ブラシ２７ｂが一体に形成されている。
【実施例】
【０１６７】
以下、本発明について実施例を挙げて説明するが、本発明は、実施例により制約を受けるものではない。なお、部は、質量部である。
【０１６８】
（実施例１）
酸化チタン粒子のタイベークＣＲ−ＥＬ（石原産業社製）４００部、メラミン樹脂のスーパーベッカミンＧ８２１−６０（ＤＩＣ社製）６５部、アルキッド樹脂のベッコライトＭ６４０１−５０（ＤＩＣ社製）１２０部及び２−ブタノン４００部からなる下引き層用塗布液を調製した。
【０１６９】
チタニルフタロシアニン８部、ポリビニルブチラールのエスレックＢＸ−１（積水化学工業社製）５部及び２−ブタノン４００部からなる電荷発生層用塗布液を調製した。
【０１７０】
図６に、チタニルフタロシアニンの粉末Ｘ線回折スペクトルを示す。
【０１７１】
ポリカーボネートのＺポリカ（帝人化成社製）１０部、電荷輸送物質として、化学式
【０１７２】
【化１１】
0005887768.tif 000012
で表される化合物９部及びテトラヒドロフラン１００部からなる電荷輸送層用塗布液を調製した。
【０１７３】
電荷輸送性基を有さない４官能のラジカル重合性化合物として、化学式
【０１７４】
【化１２】
0005887768.tif 000013
で表される化合物ＳＲ３５５（サートマー社製）１０部、化学式（１−１）で表される化合物５部、化学式（２−１）で表される化合物５部、光重合開始剤として、１−ヒドロキシシクロヘキシルフェニルケトンのイルガキュア１８４（チバ・スペシャルティ・ケミカルズ社製）０．５部、平均一次粒径が０．５μｍのアルミナ粒子のＡＡ０５（住友化学社製）２部及びテトラヒドロフラン１００部からなる保護層用塗布液を調製した。
【０１７５】
浸漬塗布法を用いて、アルミニウムシリンダー上に、下引き層用塗布液、電荷発生層用塗布液及び電荷輸送層用塗布液を順次塗布した後、乾燥し、厚さが３．５μｍの下引き層、厚さが０．２μｍの電荷発生層及び厚さが２３μｍの電荷輸送層を形成した。
【０１７６】
次に、窒素気流中で保護層用塗布液をスプレー塗布した後、窒素気流中に１０分間放置し、指触乾燥させた。さらに、酸素濃度が２％以下となるようにブース内を窒素ガスで置換したＵＶ照射ブース内で、１６０Ｗ／ｃｍのメタルハライドランプを用いて、照射距離を１２０ｍｍ、照射強度を７００ｍＷ／ｃｍ２、照射時間を６０秒間として、紫外線を照射した。次に、１３０℃で２０分間乾燥させ、厚さが５μｍの保護層を形成し、感光体を得た。
【０１７７】
（実施例２）
化学式（２−１）で表される化合物の代わりに、化学式（２−２）で表される化合物を用いた以外は、実施例１と同様にして、感光体を得た。
【０１７８】
（実施例３）
化学式（２−１）で表される化合物の代わりに、化学式（２−３）で表される化合物を用いた以外は、実施例１と同様にして、感光体を得た。
【０１７９】
（実施例４）
化学式（１−１）で表される化合物の代わりに、化学式（１−２）で表される化合物を用いた以外は、実施例１と同様にして、感光体を得た。
【０１８０】
（実施例５）
化学式（１−１）で表される化合物の代わりに、化学式（１−２）で表される化合物を用いた以外は、実施例２と同様にして、感光体を得た。
【０１８１】
（実施例６）
化学式（１−１）で表される化合物の代わりに、化学式（１−２）で表される化合物を用いた以外は、実施例３と同様にして、感光体を得た。
【０１８２】
（実施例７）
化学式（１−１）で表される化合物の代わりに、化学式（１−３）で表される化合物を用いた以外は、実施例１と同様にして、感光体を得た。
【０１８３】
（実施例８）
化学式（１−１）で表される化合物の代わりに、化学式（１−３）で表される化合物を用いた以外は、実施例２と同様にして、感光体を得た。
【０１８４】
（実施例９）
化学式（１−１）で表される化合物の代わりに、化学式（１−３）で表される化合物を用いた以外は、実施例３と同様にして、感光体を得た。
【０１８５】
（実施例１０）
ＳＲ３５５（サートマー社製）の代わりに、電荷輸送性基を有さない６官能のラジカル重合性化合物として、化学式
【０１８６】
【化１３】
0005887768.tif 000014
で表される化合物ＫＡＹＡＲＡＤ  ＤＰＣＡ−１２０（日本化薬社製）を用いた以外は、実施例１と同様にして、感光体を得た。
【０１８７】
（実施例１１）
ＳＲ３５５（サートマー社製）の代わりに、電荷輸送性基を有さない３官能のラジカル重合性化合物として、化学式
【０１８８】
【化１４】
0005887768.tif 000015
で表される化合物ＫＡＹＡＲＡＤ  ＴＭＰＴＡ（日本化薬社製）を用いた以外は、実施例１と同様にして、感光体を得た。
【０１８９】
（実施例１２）
ＳＲ３５５（サートマー社製）１０部の代わりに、ＳＲ３５５（サートマー社製）５部及びＫＡＹＡＲＡＤ  ＤＰＣＡ−１２０（日本化薬社製）５部を用いた以外は、実施例１と同様にして、感光体を得た。
【０１９０】
（実施例１３）
ＳＲ３５５（サートマー社製）１０部の代わりに、ＫＡＹＡＲＡＤ  ＤＰＣＡ−１２０（日本化薬社製）５部及びＫＡＹＡＲＡＤ  ＴＭＰＴＡ（日本化薬社製）５部を用いた以外は、実施例１と同様にして、感光体を得た。
【０１９１】
（実施例１４）
ＳＲ３５５（サートマー社製）１０部の代わりに、ＳＲ３５５（サートマー社製）５部及びＫＡＹＡＲＡＤ  ＴＭＰＴＡ（日本化薬社製）５部を用いた以外は、実施例１と同様にして、感光体を得た。
【０１９２】
（実施例１５）
アルミナ粒子ＡＡ０５（住友化学社製）の代わりに、平均一次粒径が０．３μｍのアルミナ粒子ＡＡ０３（住友化学社製）を用いた以外は、実施例１と同様にして、感光体を得た。
【０１９３】
（参考例１６）
アルミナ粒子ＡＡ０５（住友化学社製）の代わりに、平均粒子径が０．２５μｍの酸化チタン粒子ＣＲ９７（石原産業社製）を用いた以外は、実施例１と同様にして、感光体を得た。
【０１９４】
（実施例１７）
アルミナ粒子ＡＡ０５（住友化学社製）の代わりに、フッ素樹脂粒子ＭＰＥ−０５６（三井・デュポンフロロケミカル社製）を用いた以外は、実施例１と同様にして、感光体を得た。
【０１９５】
（参考例１８）
アルミナ粒子ＡＡ０５（住友化学社製）を用いなかった以外は、実施例１と同様にして、感光体を得た。
【０１９６】
（実施例１９）
化学式（１−１）で表される化合物５部及び化学式（２−１）で表される化合物５部の代わりに、化学式（１−１）で表される化合物２部、化学式（２−１）で表される化合物８部を用いた以外は、実施例１と同様にして、感光体を得た。
【０１９７】
（実施例２０）
化学式（１−１）で表される化合物５部及び化学式（２−１）で表される化合物５部の代わりに、化学式（１−１）で表される化合物４部、化学式（２−１）で表される化合物６部を用いた以外は、実施例１と同様にして、感光体を得た。
【０１９８】
（実施例２１）
化学式（１−１）で表される化合物５部及び化学式（２−１）で表される化合物５部の代わりに、化学式（１−１）で表される化合物６部、化学式（２−１）で表される化合物４部を用いた以外は、実施例１と同様にして、感光体を得た。
【０１９９】
（実施例２２）
化学式（１−１）で表される化合物５部及び化学式（２−１）で表される化合物５部の代わりに、化学式（１−１）で表される化合物８部、化学式（２−１）で表される化合物２部を用いた以外は、実施例１と同様にして、感光体を得た。
【０２００】
（実施例２３）
化学式（１−１）で表される化合物５部及び化学式（２−１）で表される化合物５部の代わりに、化学式（１−１）で表される化合物１部、化学式（２−１）で表される化合物９部を用いた以外は、実施例１と同様にして、感光体を得た。
【０２０１】
（実施例２４）
化学式（１−１）で表される化合物５部及び化学式（２−１）で表される化合物５部の代わりに、化学式（１−１）で表される化合物９部、化学式（２−１）で表される化合物１部を用いた以外は、実施例１と同様にして、感光体を得た。
【０２０２】
（実施例２５）
ＳＲ３５５（サートマー社製）１０部、化学式（１−１）で表される化合物５部、化学式（２−１）で表される化合物５部の代わりに、ＳＲ３５５（サートマー社製）４部、化学式（１−１）で表される化合物１４．４部、化学式（２−１）で表される化合物１．６部を用いた以外は、実施例１と同様にして、感光体を得た。
【０２０３】
（実施例２６）
ＳＲ３５５（サートマー社製）１０部、化学式（１−１）で表される化合物５部、化学式（２−１）で表される化合物５部の代わりに、ＳＲ３５５（サートマー社製）８部、化学式（１−１）で表される化合物１０．８部、化学式（２−１）で表される化合物１．２部を用いた以外は、実施例１と同様にして、感光体を得た。
【０２０４】
（実施例２７）
ＳＲ３５５（サートマー社製）１０部、化学式（１−１）で表される化合物５部、化学式（２−１）で表される化合物５部の代わりに、ＳＲ３５５（サートマー社製）１２部、化学式（１−１）で表される化合物７．２部、化学式（２−１）で表される化合物０．８部を用いた以外は、実施例１と同様にして、感光体を得た。
【０２０５】
（実施例２８）
ＳＲ３５５（サートマー社製）１０部、化学式（１−１）で表される化合物５部、化学式（２−１）で表される化合物５部の代わりに、ＳＲ３５５（サートマー社製）１６部、化学式（１−１）で表される化合物３．６部、化学式（２−１）で表される化合物０．４部を用いた以外は、実施例１と同様にして、感光体を得た。
【０２０６】
（実施例２９）
ＳＲ３５５（サートマー社製）１０部、化学式（１−１）で表される化合物５部、化学式（２−１）で表される化合物５部の代わりに、ＳＲ３５５（サートマー社製）１８部、化学式（１−１）で表される化合物１．８部、化学式（２−１）で表される化合物０．２部を用いた以外は、実施例１と同様にして、感光体を得た。
【０２０７】
（実施例３０）
ＳＲ３５５（サートマー社製）１０部、化学式（１−１）で表される化合物５部、化学式（２−１）で表される化合物５部の代わりに、ＳＲ３５５（サートマー社製）２部、化学式（１−１）で表される化合物１６．２部、化学式（２−１）で表される化合物１．８部を用いた以外は、実施例１と同様にして、感光体を得た。
【０２０８】
（比較例１）
保護層を形成せず、電荷輸送層の厚さを２８μｍに変更した以外は、実施例１と同様にして、感光体を得た。
【０２０９】
（比較例２）
化学式（１−１）で表される化合物５部及び化学式（２−１）で表される化合物５部の代わりに、化学式（１−１）で表される化合物１０部を用いた以外は、実施例１と同様にして、感光体を得た。
【０２１０】
（比較例３）
化学式（２−１）で表される化合物の代わりに、化学式
【０２１１】
【化１５】
0005887768.tif 000016
で表される化合物を用いた以外は、実施例１と同様にして、感光体を得た。
【０２１２】
（比較例４）
化学式（２−１）で表される化合物の代わりに、化学式
【０２１３】
【化１６】
0005887768.tif 000017
で表される化合物を用いた以外は、実施例１と同様にして、感光体を得た。
【０２１４】
（比較例５）
化学式（２−１）で表される化合物の代わりに、電荷輸送性基を有する２官能のラジカル重合性化合物として、化学式
【０２１５】
【化１７】
0005887768.tif 000018
で表される化合物を用いた以外は、実施例１と同様にして、感光体を得た。
【０２１６】
（比較例６）
ＳＲ３５５（サートマー社製）の代わりに、電荷輸送性基を有さない２官能のラジカル重合性化合物として、化学式
【０２１７】
【化１８】
0005887768.tif 000019
で表される化合物１，６−ヘキサンジオールジアクリレート（和光純薬社製）を用いた以外は、実施例１と同様にして、感光体を得た。
【０２１８】
（比較例７）
ＳＲ３５５（サートマー社製）の代わりに、電荷輸送性基を有さない２官能のラジカル重合性化合物として、化学式
【０２１９】
【化１９】
0005887768.tif 000020
で表される化合物ＳＲ３４９（サートマー社製）を用いた以外は、実施例１と同様にして、感光体を得た。
【０２２０】
（比較例８）
保護層用塗布液にビスフェノールＺ型ポリカーボネートＴＳ２０２０（帝人社製）０．２部をさらに添加した以外は、比較例２と同様にして、感光体を得た。
【０２２１】
（比較例９）
保護層用塗布液にビスフェノールＺ型ポリカーボネートＴＳ２０２０（帝人社製）２部をさらに添加した以外は、比較例２と同様にして、感光体を得た。
【０２２２】
（比較例１０）
保護層用塗布液にビスフェノールＺ型ポリカーボネートＴＳ２０２０（帝人社製）４部をさらに添加した以外は、比較例２と同様にして、感光体を得た。
【０２２３】
次に、実施例１〜１５、１７、１９〜３０、参考例１６、１８及び比較例１〜１０の感光体の濃度ムラ及び耐ガス性を評価した。
【０２２４】
（濃度ムラ）
１５℃、２０％ＲＨの環境下、フルカラープリンタＲＩＣＯＨ  Ｐｒｏ  Ｃ９００のブラックステーションに、２００時間以上放電させた帯電器及び感光体を搭載して、濃度ムラを評価した。具体的には、まず、ブラック単色のテストチャートを２万枚連続出力した後、画像形成装置の本体の電源を切り、２４時間経過させる。次に、画像形成装置の本体の電源を投入し、１２００ｄｐｉ  ２ｂｙ２のブラック単色の全面ハーフトーン画像を出力し、帯電器の幅に相当する濃度ムラを目視で評価した。なお、濃度ムラが発生しない場合を◎、濃度ムラがわずかに発生するが、実用上許容できる場合を○、濃度ムラが発生し、許容できない場合を×として、判定した。
【０２２５】
（耐ガス性）
ＮＯｘ暴露試験機（ダイレック社製）を用いて、ＮＯ及びＮＯ２の濃度がそれぞれ５０ｐｐｍの雰囲気下、感光体を７２時間暴露した。
【０２２６】
次に、フルカラープリンタ  ＲＩＣＯＨ  Ｐｒｏ  Ｃ９００のブラックステーションに、２００時間以上放電させた帯電器及び暴露後の感光体を搭載して、画像ボケを目視で評価した。なお、画像ボケが発生しない場合を◎、画像ボケが僅かに発生するが、実用上許容できる場合を○、画像ボケが発生し、許容できない場合を×として、判定した。
【０２２７】
（耐久性）
常温常湿の環境下、フルカラープリンタＲＩＣＯＨ  Ｐｒｏ  Ｃ９００のブラックステーションに、２００時間以上放電させた帯電器及び感光体を搭載して、ブラック単色のテストチャートを２０万枚連続出力し、２０万枚連続出力する前後の厚さから、保護層の摩耗量を算出した。また、表面のキズを目視で評価した。さらに、ベタ画像を出力して、画像濃度及び画像ボケを目視で評価した。
【０２２８】
表１、２に、感光体の評価結果を示す。
【０２２９】
【表１】
0005887768.tif 000021
【０２３０】
【表２】
0005887768.tif 000022
表１、２から、実施例１〜１５、１７、１９〜３０、参考例１６、１８の感光体は、濃度ムラ、耐ガス性及び耐久性に優れることがわかる。
【０２３１】
一方、比較例１の感光体は、保護層が形成されていないため、耐久性及び耐ガス性が低下する。
【０２３２】
比較例２〜４の感光体は、化学式（２−１）で表される化合物が保護層に含まれていないため、濃度ムラ及び耐ガス性が低下する。
【０２３３】
比較例５の感光体は、化学式（２−１）で表される化合物の代わりに、トリアリールアミンから水素原子を２個除去した基を有する２官能のラジカル重合性化合物が用いられているため、耐ガス性が低下する。
【０２３４】
比較例６、７の感光体は、電荷輸送性基を有さない４官能のラジカル重合性化合物の代わりに、電荷輸送性基を有さない２官能のラジカル重合性化合物が用いられているため、耐久性が低下する。このとき、比較例６の感光体は、電荷輸送性基を有さない２官能のラジカル重合性化合物のラジカル重合性基間のスペーサーが小さいため、耐ガス性が低下する。
【０２３５】
比較例８〜１０の感光体は、比較例２の感光体の保護層にビスフェノールＺ型ポリカーボネートがさらに添加されており、ビスフェノールＺ型ポリカーボネートの添加量の増大に伴って、耐ガス性及び濃度ムラが向上するが、耐久性が低下する。
【符号の説明】
【０２３６】
１０、１０'    感光体
１１    導電性支持体
１２、１２'    感光層
１２ａ    電荷発生層
１２ｂ    電荷輸送層
１３    保護層
２０、２０'    画像形成装置
３０    プロセスカートリッジ
【先行技術文献】
【特許文献】
【０２３７】
【特許文献１】特開２００５−１４０８２５号公報
【図１】
0005887768.tif 000027
【図２】
0005887768.tif 000028
【図３】
0005887768.tif 000029
【図４】
0005887768.tif 000030
【図５】
0005887768.tif 000031
【図６】
0005887768.tif 000032